ТЕРМИЧЕСКОЕ ФОРМОВАНИЕ ХИРУРГИЧЕСКИХ ИГЛ ИЗ ТУГОПЛАВКИХ СПЛАВОВ И ПРИСПОСОБЛЕНИЕ И УСТРОЙСТВО

1. Способ формования хирургической иглы из тугоплавкого сплава, при этом упомянутый способ заключается в том, что
обеспечивают заготовку иглы из легированного металла, причем упомянутая заготовка иглы содержит тугоплавкий металлический сплав;
обеспечивают нагревательное приспособление, причем нагревательное приспособление содержит
верхний изолирующий элемент, содержащий верхнюю сторону, нижнюю сторону и полость, продолжающуюся вверх от нижней стороны, причем элемент содержит проход для матрицы, продолжающийся сквозь упомянутый элемент, для вмещения матрицы;
нижний изолирующий элемент, содержащий верхнюю сторону, нижнюю сторону и полость, продолжающуюся вниз от нижней стороны, причем элемент содержит проход для матрицы, продолжающийся сквозь упомянутый элемент, для вмещения матрицы;
изолирующий блок, содержащий полость и пару противолежащих пазов для игл, причем блок содержит проход, продолжающийся сквозь упомянутый блок, для вмещения, по меньшей мере, одной матрицы;
блок нагревательного элемента, установленный в полости изолирующего блока, причем упомянутый блок нагревательного элемента содержит продольный паз для игл, по существу, совмещенный с противолежащими пазами изолирующего блока, и упомянутый блок нагревательного элемента содержит проход для матрицы, продолжающийся сквозь упомянутый блок и пересекающий паз, для вмещения, по меньшей мере, одной матрицы; и,
элемент индукционного RF-источника,
причем изолирующий блок, содержащий нагревательный элемент, и элемент индукционного RF-источника устанавливают в полостях между верхним и нижним изолирующими элементами для формирования индукционного нагревательного приспособления таким образом, что между верхним и нижним изолирующими элементами находится паз, совмещенный с противолежащими пазами изолирующего блока и пазом блока нагревательного элемента, и что проходы для матриц нижнего изолирующего элемента, изолирующего блока, нагревательного элемента и верхнего изолирующего элемента, по существу, совмещены;
нагревают, по меньшей мере, секцию заготовки иглы до температуры выше температуры перехода от пластического состояния к хрупкому, но ниже температуры рекристаллизации сплава; и,
механически формуют заготовку иглы в хирургическую иглу.
2. Способ по п.1, в котором температура находится в диапазоне от приблизительно 100°C до приблизительно 1600°C.
3. Способ по п.1, в котором температура находится в диапазоне от приблизительно 600°C до приблизительно 1400°C.
4. Способ по п.1, в котором относительное удлинение сплава при разрыве увеличивают до уровня выше 5%.
5. Способ по п.1, в котором операцию формования выбирают из группы, состоящей из формования тела иглы, чеканки острия иглы, чеканки прорези в игле и сгибания иглы.
6. Способ по п.1, в котором сплав содержит рений в концентрации, составляющей от приблизительно 0% до приблизительно 30%.
7. Способ по п.1, в котором иглу нагревают с использованием струй горячего газа.
8. Способ по п.1, в котором иглу нагревают с использованием резистивного нагревательного элемента.
9. Способ по п.1, в котором иглу нагревают электродами, контактирующими с заготовкой иглы и обеспечивающими протекание электрического тока через заготовку иглы.
10. Способ по п.1, в котором игла находится в бескислородной атмосфере при повышенной температуре.
11. Способ по п.10, в котором бескислородная атмосфера является защитным газом или комбинаций защитных газов, выбранных из группы, состоящей из азота, аргона, гелия и водорода.
12. Способ по п.1, в котором тугоплавкий сплав содержит вольфрам и, по меньшей мере, один элемент, выбранный из группы, состоящей из рения, молибдена, тантала, титана, иттрия, циркония и ниобия.
13. Способ по п.1, в котором тугоплавкий сплав содержит молибден и, по меньшей мере, один элемент, выбранный из группы, состоящей из рения, вольфрама, тантала, осмия, иридия, иттрия, циркония и ниобия.
14. Способ по п.1, в котором тугоплавкий сплав является вольфрамо-рениевым (W-Re).
15. Способ по п.14, в котором W-Re-сплав содержит рений в концентрации ниже, чем 30%, и, предпочтительно 26% или ниже.
16. Способ по п.14, в котором температуру W-Re-сплава повышают до значений от 100°C до 1600°C и, предпочтительнее, приблизительно от 600°C до 1400°C,
при этом операцию формования выбирают из группы, состоящей из чеканки, уплощения, формования прорези, формования острия и сгибания.
17. Нагревательное приспособление для нагревания заготовок хирургических игл из тугоплавкого металлического сплава, содержащее:
верхний изолирующий элемент, содержащий верхнюю сторону, нижнюю сторону и полость, продолжающуюся вверх от нижней стороны, при этом, элемент содержит проход для матрицы, продолжающийся сквозь упомянутый элемент, для вмещения матрицы;
нижний изолирующий элемент, содержащий верхнюю сторону, нижнюю сторону и полость, продолжающуюся вниз от нижней стороны, причем, элемент содержит проход для матрицы, продолжающийся сквозь упомянутый элемент, для вмещения матрицы;
изолирующий блок, содержащий полость и пару противолежащих пазов для игл, причем, блок содержит проход, продолжающийся сквозь упомянутый блок, для вмещения, по меньшей мере, одной матрицы;
блок нагревательного элемента, установленный в полости изолирующего блока, причем, упомянутый блок нагревательного элемента содержит продольный паз для игл, по существу, совмещенный с противолежащими пазами изолирующего блока, причем, упомянутый блок нагревательного элемента содержит проход для матрицы, продолжающийся сквозь упомянутый блок и пересекающий паз, для вмещения, по меньшей мере, одной матрицы; и,
элемент индукционного RF-источника,
причем изолирующий блок, содержащий нагревательный элемент, и элемент индукционного RF-источника установлены в полостях между верхним и нижним изолирующими элементами для формирования индукционного нагревательного приспособления таким образом, что между верхним и нижним изолирующими элементами находится паз, совмещенный с противолежащими пазами изолирующего блока и пазом блока нагревательного элемента, и что проходы для матриц нижнего изолирующего элемента, изолирующего блока, нагревательного элемента и верхнего изолирующего элемента, по существу, совмещены.
18. Приспособление по п.17, дополнительно содержащее, по меньшей мере, один канал для подведения газового потока.
19. Приспособление по п.18, в котором изолирующий блок и блок нагревательного элемента дополнительно содержат, по меньшей мере, один канал для приема газового потока.
20. Приспособление по п.19, в котором газовый канал блока нагревательного элемента сообщается с пазом нагревательного элемента.
21. Приспособление по п.17, в котором элемент RF-источника содержит верхнюю секцию и нижнюю секцию.
22. Устройство для формования хирургических игл из тугоплавких сплавов, содержащее раму; штамповочный пресс, установленный на раме, содержащий верхнюю и нижнюю матрицы; приспособление для пошаговой подачи заготовок игл, установленное, с возможностью сдвига, на раме, при этом упомянутое приспособление может вмещать и фиксировать, по меньшей мере, одну заготовку иглы из тугоплавкого сплава;
индукционное нагревательное приспособление, причем упомянутое приспособление содержит:
верхний изолирующий элемент, содержащий верхнюю сторону, нижнюю сторону и полость, продолжающуюся вверх от нижней стороны, причем, элемент содержит проход для матрицы, продолжающийся сквозь упомянутый элемент, для вмещения матрицы;
нижний изолирующий элемент, содержащий верхнюю сторону, нижнюю сторону и полость, продолжающуюся вниз от нижней стороны, причем, элемент содержит проход для матрицы, продолжающийся сквозь упомянутый элемент, для вмещения матрицы;
изолирующий блок, содержащий полость и пару противолежащих пазов для игл, причем, блок содержит проход, продолжающийся сквозь упомянутый блок, для вмещения, по меньшей мере, одной матрицы;
блок нагревательного элемента, установленный в полости изолирующего блока, причем, упомянутый блок нагревательного элемента содержит продольный паз для игл, по существу, совмещенный с противолежащими пазами изолирующего блока, и упомянутый блок нагревательного элемента содержит проход для матрицы, продолжающийся сквозь упомянутый блок и пересекающий паз, для вмещения, по меньшей мере, одной матрицы; и,
элемент индукционного RF-источника,
причем изолирующий блок, содержащий нагревательный элемент, и элемент RF-источника установлены в полостях между верхним и нижним изолирующими элементами для формирования индукционного нагревательного приспособления таким образом, что между верхним и нижним изолирующими элементами находится паз, совмещенный с противолежащими пазами изолирующего блока и пазом блока нагревательного элемента, и что проходы для матриц нижнего изолирующего элемента, изолирующего блока, нагревательного элемента и верхнего изолирующего элемента, по существу, совмещены; причем приспособление для пошаговой подачи перемещает каждую заготовку иглы вдоль пазов в нагревательном приспособлении в положение внутри приспособления, где верхняя и нижняя матрицы могут контактировать с каждой заготовкой иглы после того, как каждая заготовка иглы нагрета.